ОГНЕУПОРНАЯ СМЕСЬ, СПОСОБ ПОЛУЧЕНИЯ НЕФОРМОВАННОГО КЕРАМИЧЕСКОГО ОГНЕУПОРА ИЗ ЭТОЙ СМЕСИ, А ТАКЖЕ ПОЛУЧЕННЫЙ ЭТИМ СПОСОБОМ НЕФОРМОВАННЫЙ КЕРАМИЧЕСКИЙ ОГНЕУПОР

1. Огнеупорная смесь, которая содержит следующие компоненты:
основной компонент, содержащий один или несколько сырьевых материалов на основе магнезии,
углеродный компонент, содержащий один или несколько носителей углерода,
алюминиевый компонент, содержащий один или несколько носителей металлического алюминия,
водная связка и
один или несколько сульфатов с растворимостью по меньшей мере 15 г на 100 г воды.
2. Смесь по п. 1, в которой сульфатами является один или несколько следующих сульфатов: сульфат натрия, сульфат железа, сульфат лития, сульфат магния, сульфат алюминия.
3. Смесь по меньшей мере по одному из предыдущих пунктов, в которой основной компонент на по меньшей мере 90 мас. % состоит из магнезии.
4. Смесь по меньшей мере по одному из предыдущих пунктов, в которой основной компонент состоит из одного или нескольких следующих сырьевых материалов на основе магнезии: периклаза, плавленого магнезита.
5. Смесь по меньшей мере по одному из предыдущих пунктов, в которой основной компонент присутствует в количестве по меньшей мере 75 мас. %.
6. Смесь по меньшей мере по одному из предыдущих пунктов, в которой алюминиевый компонент состоит из одного или нескольких следующих носителей металлического алюминия: металлического алюминия, по меньшей мере одного алюминийсодержащего металлического сплава.
7. Смесь по меньшей мере по одному из предыдущих пунктов, в которой один или несколько сульфатов присутствуют в количестве от 0,05 мас.% до 1,0 мас. %.
8. Смесь по меньшей мере по одному из предыдущих пунктов, в которой водная связка присутствует в количестве от 4,0 мас. %. до 15,0 мас. %.
9. Способ получения неформованного керамического огнеупора, заключающийся в выполнении следующих стадий:
подготавливают смесь по меньшей мере по одному из предыдущих пунктов,
подготавливают сосуд для приема расплавленной стали в установке для ее обработки,
заливают смесь на тот участок сосуда, который при его применении в установке входит в контакт с расплавленной сталью,
сосуд нагревают таким образом, что залитая на его участок смесь образует неформованный керамический огнеупор.
10. Огнеупор, полученный способом по п. 9 и имеющий следующие фазы:
периклаз,
шпинель и
оксикарбид алюминия.
11. Огнеупор, полученный способом по п. 9 и обладающий по меньшей мере одним из следующих физических свойств:
плотность в необожженном состоянии
2,55-2,70 г/см<sup>3</sup>
открытая пористость
16-22 об.%
прочность на изгиб в холодном состоянии
0,5-5 МПа
прочность на сжатие при комнатной температуре
15-40 МПа
прочность на горячий изгиб
(1400°С, восстановительная атмосфера)
5-8 МПа
прочность на горячий изгиб
(1500°С, восстановительная атмосфера)
4-7 МПа